Стекло
GLASS

Изобретение относится к технологии силикатов и касается составов стекол, которые могут быть использованы для изготовления изделий декоративно-художественного назначения.
2
2
3
2
3
2
Известно стекло, содержащее следующие компоненты, мас.%: SiO 59,0-60,0; AlO 18,2-19,2; FeO 10,9; CaO 1,04-1,05; MgO 5,0-7,2; TiO 1,6-1,7; F' 3,0-3,5 [1].
Задачей изобретения является снижение температуры варки стекла.
2
2
2
3
2
3
2
2
2
3
2
3
Технический результат достигается тем, что стекло, включающее SiO, MgO, TiO, F', дополнительно содержит ВO и SmO, причем компоненты находятся при следующем соотношении, мас.%: SiO 57,0-59,0; MgO 5,0-7,2; TiO 2,0-4,0; F' 0,5-1,0; ВО 17,0-19,3; SmO 12,0-16,0.
В таблице приведены составы стекла.
Стекло может быть сварено в печах любой конструкции в окислительной среде при температуре ~ 1400°С.
Источники информации
1. SU 366155, С03С 3/04, 1973.